"イオン液体から構成される含フッ素イオン液体型潤滑油であって、前記イオン液体が下記式1式中、Rfはポリフルオロアルキル基、ポリフルオロポリエーテル基を示す。Aは単結合もしくは2価の有機基を示し、有機基は必要に応じて酸素原子、窒素原子または硫黄原子を含んでもよい。Qは有機カチオンを表し、X-は分子内にフッ素原子を有するアニオンを表す。で表されることを特徴とする、含フッ素イオン液体型潤滑油。Rfが下記式2式中nは0~7の整数を表すで表される炭素数1~8の直鎖状のペルフルオロアルキル基であることを特徴とする、請求項1に記載の含フッ素イオン液体型潤滑油。イオン液体を構成するカチオンが下記式3式中、R1及び/又はR3は下記一般式4で表される基である。式中Rfはポリフルオロアルキル基、ポリフルオロポリエーテル基を示す。Aは単結合もしくは2価の有機基を示し、有機基は必要に応じて酸素原子、窒素原子または硫黄原子を含んでもよい。。置換基R1~R5の残りの基は、それぞれ独立して、水素原子、ハロゲン原子、炭素数1~18の直鎖または分岐のアルキル基、アルケニル基、アルキニル基、アルコキシ基、アシル基を示し、これらの置換基は必要に応じて酸素、窒素、硫黄を含んでもよい。で表されるイミダゾリウムカチオンであることを特徴とする請求項1又は2に記載の含フッ素イオン液体型潤滑油。分子内にフッ素原子を有する前記アニオンがビストリフルオロメタンスルホニルイミドアニオンであることを特徴とする請求項1~3のいずれかに記載の含フッ素イオン液体型潤滑油。請求項1~4のいずれかに記載の含フッ素イオン液体型潤滑油を含むことを特徴とする潤滑油組成物。すなわち本発明は、前述の潤滑剤用途でイオン液体を活用する際の問題点を解決し、従来のものよりも、高い耐熱性と潤滑性を有するイオン液体型潤滑油基油を提供することを目的とする。本発明者らは、鋭意検討を重ねた結果、従来より潤滑剤への適用が検討されていたイオン液体において、フッ素基を導入したカチオンを用いることにより、従来のイオン液体型潤滑油よりも耐熱性、潤滑特性を向上させることが出来ることを見出した。すなわち、本発明は下記項1~5の含フッ素イオン液体型潤滑油及び潤滑油組成物を提供するものである。項1.イオン液体から構成される含フッ素イオン液体型潤滑油であって、前記イオン液体が下記式1式中、Rfはポリフルオロアルキル基、ポリフルオロポリエーテル基を示す。Aは単結合もしくは2価の有機基を示し、有機基は必要に応じて酸素原子、窒素原子または硫黄原子を含んでもよい。Qは有機カチオンを表し、X-は分子内にフッ素原子を有するアニオンを表す。で表されることを特徴とする、含フッ素イオン液体型潤滑油項2.Rfが下記式2式中nは0~7の整数を表すで表される炭素数1~8の直鎖状のペルフルオロアルキル基であることを特徴とする、項1に記載の含フッ素イオン液体型潤滑油。項3.イオン液体を構成するカチオンが下記式3式中、R1及び/又はR3は下記一般式4で表される基である。式中Rfはポリフルオロアルキル基、ポリフルオロポリエーテル基を示す。Aは単結合もしくは2価の有機基を示し、有機基は必要に応じて酸素原子、窒素原子または硫黄原子を含んでもよい。。置換基R1~R5の残りの基は、それぞれ独立して、水素原子、ハロゲン原子、炭素数1~18の直鎖または分岐のアルキル基、アルケニル基、アルキニル基、アルコキシ基、アシル基を示し、これらの置換基は必要に応じて酸素、窒素、硫黄を含んでもよい。で表されるイミダゾリウムカチオンであることを特徴とする項1又は2に記載の含フッ素イオン液体型潤滑油。項4.分子内にフッ素原子を有する前記アニオンがビストリフルオロメタンスルホニルイミドアニオンであることを特徴とする請求項1~3のいずれかに記載の含フッ素イオン液体型潤滑油。項5.項1~4のいずれかに記載の含フッ素イオン液体型潤滑油を含むことを特徴とする潤滑油組成物。本発明の含フッ素イオン液体型潤滑油は、イオン液体の有機カチオン部分にポリフルオロアルキル基またはポリフルオロポリエーテル基を有しており、同一炭素数の炭化水素基を有するイオン液体と比較した場合、耐熱性、摩擦特性に関して優れている。耐熱性や摩擦特性は、設備や装置の高性能化や高効率化に伴って潤滑油に求められるている性能であり、本発明の成果は、より優れた耐熱性や摩擦特性を有する潤滑油および潤滑油基油として利用が出来る。以下、本発明の含フッ素イオン液体型潤滑油について詳述する。本発明の含フッ素イオン液体型潤滑油は下記一般式1式中、Rfはポリフルオロアルキル基、ポリフルオロポリエーテル基を示す。Aは単結合もしくは2価の有機基を示し、有機基は必要に応じて酸素原子や窒素原子や硫黄原子を含んでもよい。Qは有機カチオンを表し、X-は分子内にフッ素原子を有するアニオンを表す。で表されることを特徴とする。一般式1において、Rfはポリフルオロアルキル基、ポリフルオロポリエーテル基を示す。ポリフルオロアルキル基の炭素数は、1~10、好ましくは2~9、より好ましくは4~8であり、直鎖であっても分岐を有していてもよい。Rfは直鎖のポリフルオロアルキル基が好ましい。ポリフルオロアルキル基は、アルキル基の少なくとも2個の水素原子がフッ素原子で置換された基を意味し、フッ素置換基の数は特に限定されないが全ての水素原子がフッ素原子で置換されたペルフルオロアルキル基が好ましい。Rfとしては具体的に、炭素数1~8の直鎖状ペルフルオロアルキル基、炭素数3~9の分岐状ペルフルオロアルケニル基、平均分子量1000以下のペルフルオロポリエーテル基などが挙げられる。ペルフルオロポリエーテル基としては、CF3CF2CF2OCFCF2OnCFCF3CF2CF2OnCF2CF2CF3OmnCF2n,mは、ペルフルオロポリエーテル基の平均分子量が1000以下になる0以上の整数を表す。が挙げられる。好ましいRfとしては炭素数1~8の直鎖状ペルフルオロアルキル基が挙げられる。このようなペルフルオロアルキル基としては、特に限定されないが、たとえば下記一般式2で表されるペルフルオロアルキル基が挙げられる。式中nは0~7の整数を表す一般式1において、Aは単結合もしくは2価の有機基を示す。2価の有機基としては、具体的に、炭素数1~4、好ましくは1~2のアルキレン基が挙げられ、必要に応じて、酸素原子、窒素原子、硫黄原子を含んでもよい。具体的には、-CH2-、-CH2CH2-、-CH2CHCH3-、-CH2CH2CH2-、-CH2CH2CH2CH2-、-OCH2CH2-、-CH2CH2O-、-OCH2CH2CH2-、-CH2CH2CH2O-、-OCH2CH2CH2CH2-、-CH2CH2CH2CH2O-、-SCH2CH2-、-CH2CH2S-、-SCH2CH2CH2-、-CH2CH2CH2S-、-SCH2CH2CH2CH2-、-CH2CH2CH2CH2S-、-NHCH2CH2-、-CH2CH2NH-、-NHCH2CH2CH2-、-CH2CH2CH2NH-、-NHCH2CH2CH2CH2-、-CH2CH2CH2CH2NH-などが挙げられる。好ましいAとしては、工業的な原料の入手の容易さの点からも、炭素数1~2のアルキレン基が好ましい。一般式1においてQは有機カチオンを表す。有機カチオンとしては具体的に、脂肪族アンモニウムカチオン、飽和環式アンモニウムカチオン、芳香族アンモニウムカチオン、第四級ホスホニウムカチオンが示される。好ましい有機カチオンとしては、イミダゾリウムカチオンやピリジニウムカチオン等の芳香族アンモニウムカチオンが挙げられ、特に好ましい有機カチオンとしてはイミダゾリウムカチオンが挙げられる。イオン液体のカチオンRf-A-Qは下記式3のイミダゾリウムカチオンが好ましい。式中、R1及び/又はR3は下記一般式4で表される基である。式中Rf、Aは一般式1におけるRf、Aと同義である。置換基R1~R5の残りの基は、それぞれ独立して、水素原子、ハロゲン原子、炭素数1~18の直鎖または分岐のアルキル基、アルケニル基、アルキニル基、アルコキシ基、アシル基を示し、これらの置換基は必要に応じて酸素、窒素、硫黄を含んでもよい。上記式3で表されるイミダゾリウムカチオンは合成の容易さの観点から1,3位の2置換イミダゾリウムカチオン、1,2,3位の3置換イミダゾリウムカチオンが好ましく用いられる。1,2,3位の置換基、好ましくは1,3位の置換基のうち、少なくとも一つがポリフルオロアルキル基またはポリフルオロポリエーテル基であることが好ましい。一般式1においてX-は分子内にフッ素原子を有するアニオンを表す。分子内にフッ素原子を有するアニオンとしては、具体的にペルフルオロアルカンスルホネートアニオンRf1-SO3-、やビスパーフルオロアルカンスルホニルイミドアニオン{Rf1-SO2}2N-、ビスフルオロスルホニルイミドアニオン{F-SO2}2N-、六フッ化リンアニオンPF6、四フッ化ホウ素アニオンBF4などの含フッ素アニオンが挙げられる。Rf1は炭素数1~10の直鎖又は分岐を有するペルフルオロアルキル基が挙げられ、具体的にはCF3-CF2m-mは0~9の整数を示すで表される基が挙げられる。好ましいアニオンとしては、ビスパーフルオロアルカンスルホニルイミドアニオン挙げられ、特に好ましいアニオンとしてはビストリフルオロメタンスルホニルイミドアニオンが挙げられる。本発明におけるイオン液体の合成方法としては、特に限定されるものではなく、従来公知の方法を用いて製造することが出来る。例えば、一般的なアルキル化反応やアニオン交換反応などを適用することが出来る。イオン液体において、カチオン、アニオンは、1種のみを用いてもよく、2種以上のカチオン/アニオンを混合して用いてもよい。本発明の内容を以下の実施例により説明するが、本発明の内容は実施例に限定されることは意図しない。合成実施例1攪拌機、温度計、還流冷却機及び滴下漏斗を備えたフラスコにHFE-7100住友3M製30ml、ピリジン0.95g0.012mol及び1H,1H,2H,2H-トリデカフルオロ-1-n-オクタノール東京化成、試薬3.64g0.01molを0°Cで攪拌しながら、トリフルオロメタンスルホン酸無水物東京化成、試薬33.86g0.12molを除々に滴下し、更に攪拌を3~4時間実施した後、反応混合物を水100ml中に滴下した。分離した下層を2~3回水洗し、無水硫酸ナトリウムで脱水後、ロータリーエバポレーターを用いて、HFE-7100を留去することで、淡黄色液体である1H,1H,2H,2H-トリデカフルオロオクチル-1-トリフルオロメタンスルホネートを4.47g9mmol、収率90得た。攪拌機、温度計、還流冷却機及び滴下漏斗を備えたフラスコに1-メチルイミダゾール東京化成、試薬0.89g10.8mmol、アセトニトリル30mlを40~50°Cに加温し、攪拌しながら、合成した1H,1H,2H,2H-トリデカフルオロオクチル-1-トリフルオロメタンスルホネート4.47g9mmolを滴下した。更に40~50°Cで3~4時間攪拌を継続させ、反応混合物を水50ml中に滴下した。分離した下層を5~10回蒸留水洗し、1-メチル-3-1H,1H,2H,2H-トリデカフルオロ-n-オクチルイミダゾリウムトリフルオロメタンスルホネート、4.74g8.2mmol、収率91を得た。合成実施例2次いで、1-メチル-3-1H,1H,2H,2H-トリデカフルオロ-n-オクチルイミダゾリウムトリフルオロメタンスルホネート、4.74g8.2mmolをメタノール溶媒中、室温にてビスイミドリチウム、2.47g8.6mmolと塩交換反応させ、得られた反応液を蒸留水で5~10回水洗し、その後、分離した下層から水分を減圧除去することによって、目的物である1-メチル-3-1H,1H,2H,2H-トリデカフルオロ-n-オクチルイミダゾリウムビスイミド、5.28g7.4mmol、収率90を得た。合成比較例1合成実施例1に示した、1H,1H,2H,2H-トリデカフルオロ-1-n-オクタノールの代わりにn-オクタノールを用いる以外は合成実施例1と同様にして、1-メチル-3-n-オクチルイミダゾリウムトリフルオロメタンスルホネートを収率91で得た。その後、合成実施例2と同様にして、1-メチル-3-n-オクチルイミダゾリウムビスイミドを収率90で得た。合成比較例2合成実施例1において、1-メチル-3-1H,1H,2H,2H―トリデカフルオロ-n-オクチルイミダゾリウムトリフルオロメタンスルホネートの代わりに、1-ブチル-3-メチルイミダゾリウムクロライドを用いる以外は同様にして、1-ブチル-3-メチルイミダゾリウムビスイミドを収率91で得た。実施例1合成実施例2で合成した、1-メチル-3-1H,1H,2H,2H―トリデカフルオロ-n-オクチルイミダゾリウムビスイミドを用いて、摩擦係数測定、耐熱性測定、融点測定、粘度測定を行い、潤滑油基油としての性能を評価した。摩擦係数測定は新東科学社製HEIDON-14DRH広域摩擦磨耗試験機を用い、測定温度20°C、荷重200gで、50rpmと100rpmの2条件にて測定を行った。測定基材としてはアルミニウムを用いた。耐熱性測定はエスアイアイナノテクノロジー社製TG/DTA6200を用いて、150ml/分の空気気流下、10°C/分の昇温速度にて、5重量減少温度を測定することで評価した。融点はエスアイアイナノテクノロジー社製DSC6200を用いて、10°C/分の速度で室温から-60°Cまでの測定により評価した。粘度測定は、ブルックフィールド社製DV-ultraを用いて30°Cにおける粘度測定を実施した。評価結果を表1に示す。比較例1合成比較例1で合成した、1-メチルー3-n-オクチルイミダゾリウムビスイミドを用いて、実施例1と同様に、摩擦係数測定、耐熱性測定、融点測定、粘度測定を行い、潤滑油基油としての性能を評価した。評価結果を表1に示す。比較例2合成比較例2で合成した、1-ブチル-3-メチルイミダゾリウムビスイミドを用いて、実施例1と同様に、摩擦係数測定、耐熱性測定、融点測定、粘度測定を行い、潤滑油基油としての性能を評価した。評価結果を表1に示す。表1の結果から、イミダゾリウムカチオンの置換基に直鎖状ペルフルオロアルキル基を導入した場合、同炭素数の炭化水素基が導入されたものよりも耐熱性が優れていることが判る。また、フッ素基の導入により、同炭素数の炭化水素基が導入されたものよりも低い摩擦係数を示す。"